본 발명은 취급성이 향상된 고신율, 고강도 피치형 탄소섬유에 관한 것이다. 본 발명의 탄소 섬유는 각도(φ)가 24°-38°가 되도록 배열된 결정 구조를 갖고; 스택 높이(L.sub.c)는 19-35°이다. X-선 구조 매개변수의 층간 간격(d.sub.002)은 3.45-3.50.ANG.이다. X-선 광전자 분광법에 의해 측정된 섬유 표면의 산소 대 탄소 원자비는 0.1- 0.35. 섬유의 총 산소 함량은 0.01-0.2 wt. %; 연신율은 1.0% 이상이다. 본 발명에 따라 제조된 고신율, 고강도 피치형 탄소섬유는 예를 들어 항공우주, 자동차 및 건축산업에 사용되는 경량 구조재용 강화섬유로 사용될 수 있다.
The present invention relates to a high elongation, high strength pitch-type carbon fiber which has an improved handleability. The carbon fiber of this invention has a crystalline structure arranged in such a manner that the angle (.phi.) is 24.degree.-38.degree.; the stack height (L.sub.c) is 19-35 .ANG.; and, the interlayer spacing (d.sub.002) of the X-ray structural parameter is 3.45-3.50 .ANG.. The atomic ratio of oxygen to carbon on the surface of the fiber measured by X-ray photoelectron spectrometry is 0.1-0.35. The total oxygen content in the fiber is 0.01-0.2 wt. %; and, the elongation is 1.0% or more. The high elongation, high strength pitch-type carbon fiber prepared in accordance with the present invention can be used, for example, as a reinforcing fiber for light-weight structural material employed in the aerospace, automotive and architectural industries.